Brevet FR2966975A1 — publié le 20120504

Procédé de fabrication d'un substrat muni de deux zones actives avec des matériaux semi-conducteurs différents Domaine technique de l'invention L'invention concerne un procédé de fabrication d'un substrat comprenant une première zone active munie d'une surface principale en un premier matériau 10 semi-conducteur, et une deuxième zone active munie d'une surface principale en un deuxième matériau semi-conducteur différent du premier matériau semi-conducteur. 15 État de la technique Un transistor MOS (MOS pour Metal Oxide Semiconductor), est constitué de deux réservoirs de porteurs de charges : la source et le drain, qui sont séparés par une barrière de potentiel formée par le canal. Cette barrière est 20 contrôlée par une grille d'une longueur qui peut varier de plusieurs nanomètres à plusieurs dizaines de nanomètres. La grille est séparée du canal par un diélectrique de grille. Afin d'augmenter la densité d'intégration dans les dispositifs 25 microélectroniques, on cherche constamment à diminuer les dimensions critiques des transistors. Lorsque cette dimension est très faible, par exemple de l'ordre de plusieurs nanomètres ou dizaines de nanomètres, le contrôle électrostatique du canal n'est parfois plus assuré et la commande de la grille peut être dégradée : ce sont les effets de canaux courts. 30 Afin de continuer à augmenter la densité d'intégration, une première voie d'amélioration consiste à utiliser un substrat SOI (SOI pour « silicon on insulator »). Cette architecture particulière permet de mieux maîtriser l'isolation électrique du transistor en isolant la couche semi-conductrice active du substrat de support. Une seconde voie d'amélioration consiste à introduire du germanium dans le canal. Le germanium qui présente la même structure cristalline que le silicium permet d'améliorer les performances électriques des transistors en offrant une meilleure mobilité des porteurs de charge surtout dans les transistors MOS de type p (pMOS). En effet, le germanium pur présente une mobilité deux fois plus importante pour les électrons et quatre fois plus importante pour les trous que le silicium. Afin de tirer profit des avantages des substrats SOI et du germanium, l'industrie microélectronique a mis en oeuvre des procédés de co-intégration sur des substrats SOI. Dans ces substrats, certains transistors (pMOS) ont des canaux en alliage de silicium-germanium (SiGe) et d'autres transistors (nMOS) ont des canaux en silicium. Il est intéressant de disposer d'un substrat qui comporte les deux types de matériaux semi-conducteurs. Un procédé conventionnel de co-intégration est illustré aux figures 1 à 4. La figure 1 illustre, de façon schématique, en coupe, un substrat de départ de type SOI, qui comporte un film en premier matériau semi-conducteur Sc,, ici du silicium, disposé sur une couche d'un isolant électrique 2, ici l'oxyde de silicium (SiO2), qui est, elle-même, disposée sur un support mécanique 3, ici en silicium. Comme illustré à la figure 2, le substrat de type SOI est ensuite gravé de manière à obtenir plusieurs plots 4 en silicium qui constitueront les futures zones actives des transistors. Les plots 4 en silicium ont des tailles différentes, afin qu'ils puissent exercer des fonctions différentes. Après la formation des plots 4 en silicium et comme illustré à la figure 3, une partie des plots 4 est couverte par un film d'oxyde de silicium 5, qui permet la différenciation des plots 4. Comme illustré à la figure 4, un film de l'alliage silicium-germanium Sc, est ensuite déposé sur les plots en silicium Sc, découverts à l'aide d'une épitaxie sélective. L'épitaxie sélective est réalisée au moyen d'une chimie chlorée à base d'un mélange de dichlorosilane (SiH2Cl2), de germane (GeH4) et d'acide chlorhydrique (HCI). L'épitaxie sélective permet de déposer le film de silicium-germanium seulement dans les zones désirées. II est alors nécessaire de laisser découvertes les zones où une croissance est recherchée et de recouvrir par un oxyde ou un nitrure de silicium les zones à protéger. L'épitaxie sélective est une technique difficile à mettre en oeuvre, à cause du nombre important de facteurs qui doivent être pris en considération lors de sa réalisation. Par ailleurs, l'épitaxie sélective engendre plusieurs problèmes technologiques liés notamment aux effets de charge et à la formation de « facettes ». Les effets de charge surviennent au cours de l'épitaxie sélective en chimie chlorée et se traduisent par des fluctuations de la vitesse de croissance et de la concentration en germanium. Les effets de charge sont principalement liés à la quantité de surface active présente à la surface du substrat et à la répartition de ces surfaces actives sur le substrat. En effet, un même 3o procédé de croissance utilisé pour différents circuits donnera des épaisseurs et des concentrations différentes dans la mesure où la quantité de silicium 4 découverte est différente entre les deux circuits. De plus, entre les petites et les grandes zones ouvertes, des fluctuations en épaisseur et en teneur en germanium apparaissent dans les couches de silicium-germanium d'un même circuit. Il est donc impossible de garantir une homogénéité des propriétés (épaisseur, concentration en germanium et morphologie) des couches déposées par épitaxie sélective sur des plots en silicium de différentes tailles. L'inhomogénéité des couches déposées par épitaxie sélective s'avère néfaste pour la suite des étapes technologiques d'intégration. En effet, les différences en épaisseur entre les zones actives sont préjudiciables notamment pour l'étape technologique de lithographie. Les fluctuations en concentration de germanium sont, par exemple, la cause d'une variabilité dans les propriétés électriques des transistors. Au cours de l'épitaxie sélective un autre problème apparaît. II est lié à la réduction de la surface effective des zones actives causée par la formation de « facettes » depuis les bords des zones actives. Lors de la croissance, des surfaces latérales parasites selon des plans cristallographiques donnés sont formées et réduisent la surface effective de la zone active, ce qui augmente les contraintes d'intégration. Après le dépôt par épitaxie de l'alliage de silicium-germanium Sc2 sur le film en silicium Sc,, l'oxyde de silicium 5 qui a protégé les plots 4 est éliminé par voie chimique humide. Ainsi, le substrat obtenu comporte des plots 4a en silicium et des plots 413 munis d'un empilement (SiGe/Si). Les substrats obtenus sont par la suite utilisés dans des procédés conventionnels d'intégration de transistors MOS.30 Objet de l'invention L'invention a pour but un procédé de réalisation d'un substrat muni de deux zones actives avec des matériaux semi-conducteurs différents qui soit facile à mettre en ceuvre et qui réduit les contraintes technologiques sur la zone active formée par épitaxie. Selon l'invention, ce but est atteint par le fait que le procédé comporte successivement, en utilisant un substrat muni d'une couche en un premier matériau semi-conducteur : le dépôt par épitaxie d'une couche en un deuxième matériau semi-conducteur ; la gravure du substrat pour former les première et deuxième zones actives comprenant chacune un empilement des premier et deuxième matériaux semi-conducteurs ; le recouvrement de la deuxième zone active par un matériau de protection ; l'élimination de la couche en deuxième matériau semi-conducteur de la première zone active de manière à obtenir une première zone active munie d'une surface principale en premier matériau semi-conducteur, et une deuxième zone active munie d'une surface principale en deuxième matériau semi-conducteur différent du premier matériau semi-conducteur. Description sommaire des dessins D'autres avantages et caractéristiques ressortiront plus clairement de la description qui va suivre de modes particuliers de réalisation de l'invention données à titre d'exemples non limitatifs et représentés aux dessins annexés, dans lesquels : 5 - les figure 1 à 4 représentent, de manière schématique, en coupe, des étapes successives d'un mode de réalisation d'un procédé selon l'art antérieur, - les figures 5 à 8 représentent, de façon schématique, en coupe, des étapes successives d'un mode de réalisation d'un procédé selon l'invention, - la figure 9 représente, de façon schématique, en coupe, une variante de réalisation d'un procédé selon l'invention ; - les figures 10 et 11 représentent, de façon schématique, en coupe, deux substrats obtenus à partir du substrat illustré à la figure 8 ; et - les figures 12 et 13, 14 et 15, 16 et 17 représentent, de façon schématique, en coupe, trois modes de réalisation de substrats particuliers obtenus à partir du substrat de la figure 11. Description d'un mode de réalisation préférentiel de l'invention La figure 1 illustre, de manière schématique, en coupe, un substrat de départ 1 qui comporte au moins une couche en un premier matériau semi-conducteur monocristallin Sc, disposée à la surface d'un substrat de support 3. Le substrat de départ 1 peut également comporter des couches additionnelles en matériaux semi-conducteurs et des couches de nature différente. Le substrat 1 peut être de type massif en silicium, en germanium, ou tout autre matériau semi-conducteur. Le substrat 1 peut également être de type semi-conducteur sur isolant. Dans ce cas, comme illustré à la figure 1, le substrat de départ 1 peut comporter une couche de support mécanique 3 et une couche en matériau électriquement isolant 2. La couche en premier matériau semi-conducteur Sc, est séparée de la couche de support mécanique 3 par le matériau électriquement isolant 2. Selon cette configuration, le premier matériau semi-conducteur Sc, peut être identique à 7 celui de la couche de support mécanique 3 ou alors être un matériau différent. Le matériau semi-conducteur Sc, et la couche de support mécanique 3 peuvent également avoir la même orientation cristallographique ou des orientations différentes. Si le substrat de départ 1 est un substrat massif, la couche en premier matériau semi-conducteur Sc, est formée par une zone surfacique de la couche de support mécanique 3. De ce fait, la couche en premier matériau semi-conducteur Sc, est formée par le même matériau que celui de la couche de support mécanique 3. En variante, la couche en premier matériau semi-conducteur Sc, peut également être formée à la surface de la couche du support mécanique 3, et peut être dans un matériau différent. De préférence, le substrat 1 est de type semi-conducteur sur isolant. À titre d'exemple, le premier matériau semi-conducteur Sc, peut être à base de silicium, de germanium, d'alliage de silicium-germanium, dopés ou intrinsèques, relaxés ou contraints. De préférence, le premier matériau semi-conducteur Sc, est en silicium. La couche en matériau électriquement isolant est par exemple en oxyde de silicium (SiO2). Elle peut également être formée par un empilement comportant plusieurs matériaux électriquement isolants. Comme illustré à là figure 5, au moins une couche en deuxième matériau semi-conducteur Sc2 est déposée sur la couche en premier matériau semi-conducteur Sc,. Le dépôt est effectué « pleine plaque » à l'aide d'une épitaxie, ce qui permet de s'affranchir des effets de charge et des « facettes » ou de les réduire. Le dépôt par épitaxie permet une prolongation de la maille cristalline de la couche en premier matériau semi-conducteur Sc, par la couche en deuxième matériau semi-conducteur Sc2. De préférence, l'épitaxie est réalisée au moyen d'une chimie dite « non sélective », c'est-à- dire qui se dépose simultanément sur tous les matériaux présents. Si le semi-conducteur Sc2 est un alliage de silicium germanium, l'épitaxie non 2966975 s sélective est réalisée de préférence à base d'une chimie hydrogénée comprenant par exemple du silane (SiH4) et du germane (GeH4). D'autres précurseurs gazeux ou liquides du silicium et du germanium peuvent être utilisés, par exemple, du disilane (Si2H6), du trisilane (Si3H8) ou du digermane 5 (Ge2He). Dans un mode de réalisation préférentiel, la couche en premier matériau semi-conducteur Sc, recouvre l'intégralité de la surface principale du substrat et elle est monocristalline. Il en résulte que le deuxième matériau semi-conducteur Sc2 est également monocristallin et recouvre l'intégralité de la surface principale du substrat. Comme il n'y a qu'un seul matériau avec une seule phase cristalline à la surface du substrat la même réaction a lieu sur le substrat et il n'y a pas de phénomène d'effet de charge. L'épitaxie est réalisée de préférence par dépôt chimique en phase vapeur, avantageusement à une pression comprise entre 15 un centième et une atmosphère. Si le matériau Sc2 est un alliage de silicium-germanium, une chimie chlorée (avec par exemple, du dichlorosilane (SiH2Cl2), du germane et de l'acide chlorhydrique gazeux (HCI)) peut également être utilisée pour ce dépôt « pleine plaque ». 20 Une succession de couches en matériaux semi-conducteurs peut également être formée, par épitaxie, entre les couches en premier et deuxième matériaux semi-conducteurs. Le deuxième matériau semi-conducteur Sc2 peut être à base de silicium, de 25 germanium, d'alliage de silicium-germanium, dopé ou intrinsèque, relaxé ou contraint. Dans un mode de réalisation préférentiel, le premier matériau semi-conducteur est en silicium et le deuxième matériau semi-conducteur est en 30 silicium-germanium. Cependant, et indépendamment des matériaux semi- 9 conducteurs choisis, le premier matériau semi-conducteur Sc, est différent du deuxième matériau semi-conducteur Sc2. Comme illustré à la figure 6, au moins deux zones actives za, et za2 sont formées à la surface du substrat. Les zones actives sont formées par gravure du substrat au niveau des couches en premier et deuxième matériaux semi-conducteurs ce qui permet de définir des plots en saillie. À cette étape, les zones actives comportent une couche en premier matériau semi-conducteur Sc, recouverte par une couche en deuxième matériau semi-conducteur Sc2. De ce fait, les surfaces principales des deux zones actives A, et A2 sont formées par le même matériau, ici le deuxième matériau semi-conducteur Sc2. La surface principale A d'une zone active est la surface libre parallèle à la surface du substrat 1. Comme les deux surfaces principales viennent de la même couche en deuxième matériau semi-conducteur, elles sont dans le même plan. Dans un mode de réalisation particulier, la première zone active za, et la deuxième zone active za2 sont séparées par une zone d'isolation I. De ce fait, les deux zones actives sont adjacentes et disjointes. Dans un autre mode de réalisation les deux zones actives sont accolées et forment un seul et unique plot. Le dessin des plots est quelconque. Comme illustré à la figure 7, la deuxième zone active za2 est ensuite 25 recouverte par un matériau de protection 5. La première zone active za, est laissée découverte. Puis le deuxième matériau semi-conducteur Sc2 est éliminé de la première zone active za, découverte. Le matériau de protection 5 est choisi de manière à permettre la gravure sélective du deuxième matériau semi-conducteur Sc2 vis-à-vis du matériau de protection 5 et, de 30 préférence, vis-à-vis du premier matériau semi-conducteur Sc,. À titre d'exemple, le procédé d'élimination du deuxième matériau semi-conducteur20 peut être un procédé comportant une étape de gravure plasma, en phase liquide ou en phase gazeuse. Si le matériau semi-conducteur Sc2 est un alliage de silicium-germanium et le matériau Sc, est en silicium, on peut par exemple faire appel à une gravure plasma à base de CF4, une gravure en phase liquide à base d'une solution d'acide fluorhydrique, d'acide nitrique et d'acide acétique dilués dans de l'eau dé-ionisé ou à une gravure thermique en phase gazeuse à l'aide d'acide chlorhydrique. Le matériau de protection 5 peut être formé, par exemple, par un oxyde de silicium (SiO2) ou un nitrure de silicium (SiM4) ou à base d'un matériau photosensible comme une résine. La figure 8 illustre la structure obtenue après l'élimination du matériau de protection 5 de manière à libérer la surface principale A2 de la deuxième zone active za2. Si nécessaire, les matériaux recouvrant le deuxième matériau semi-conducteur Sc2 sont aussi éliminés à l'aide de procédés conventionnels. Ainsi, une première zone active za, munie d'une surface principale A, en un premier matériau semi-conducteur Sc, et une deuxième zone active za2 munie d'une surface principale A2 en deuxième matériau semi-conducteur Sc2 sont formées. Les deux zones actives za, et za2 sont présentes à la surface du substrat et décalées latéralement l'une par rapport à l'autre. De manière avantageuse, une zone d'isolation 1 sépare les deux zones actives. La zone d'isolation 1 peut être formée après différenciation des deux zones actives par gravure d'une portion de la première et/ou de la deuxième zone active pour former deux plots distincts et adjacents. Dans un autre mode de réalisation, la zone d'isolation 1 est formée lors de la gravure des couches en premier et deuxième matériaux semi-conducteurs 11 pour définir les plots en saillie de la structure illustrée à la figure 6. La zone d'isolation représente l'espace présent entre deux plots. La zone d'isolation 1 peut être formée soit par un vide (figure 8), soit par un matériau électriquement isolant 6 déposé après la structuration des zones actives za, et za2 comme illustré à la figure 9. À titre d'exemple, le matériau électriquement isolant 6 peut être à base d'oxyde de silicium (SiO2), ou de nitrure de silicium (Si3N4). Ce procédé de réalisation est particulièrement avantageux car l'étape d'épitaxie formant le deuxième matériau semi-conducteur Sc2 est réalisée avant la gravure du substrat pour délimiter les zones actives. Ainsi, il est possible d'utiliser une chimie de croissance plus facile à contrôler. II est également plus facile de trouver une gravure sélective qu'une épitaxie sélective sans facettes. Selon un mode complémentaire de réalisation et afin d'obtenir des surfaces principales A, et A2 des deux zones actives définissant un même plan, un troisième matériau semi-conducteur Sc3 est déposé sur la première zone active za, en premier matériau semi-conducteur Sc,. Comme illustré à la figure 10, cette étape peut être effectuée avant l'élimination du matériau de protection 5 de la deuxième zone active za2. Le troisième matériau semi-conducteur Sc3 peut être identique au premier matériau semi-conducteur Sc,, mais il peut également être différent. Le troisième matériau semi-conducteur Sc3 est, de préférence, en silicium. Le dépôt du troisième matériau semi- conducteur Sc3 sur la première zone active za, peut être effectué, par exemple, à l'aide d'une épitaxie sélective. Si le matériau Sc3 est en silicium, les effets de charge seront minimisés. Un autre mode de mise en oeuvre du procédé permet également d'obtenir des surfaces principales A, et A2 définissant un même plan en utilisant un dépôt « pleine plaque » du matériau Sc3. Après la formation du bicouche 12 Sc2/Sc, sur le substrat 1, une élimination sélective du matériau Sc2 est réalisée pour définir des zones comprenant un bicouche Sc2/Sc, et des zones avec seulement la couche en matériau Sc,. Cette élimination peut être réalisée, à l'aide d'une première photolithographie suivie d'une gravure. Ensuite, le masque qui a servi pour la photolithographie est éliminé et une couche du matériau Sc3 est déposée pleine plaque. Les couches en matériaux Sc2 et Sc3 ont la même épaisseur. À l'aide d'une seconde photolithographie, cette fois-ci, d'une polarité opposée de la première, suivie d'une gravure du matériau Sc3, on définit deux zones actives ayant des surfaces principales définissant un même plan. Une première zone active comprenant un bicouche Sc2/Sc, et une deuxième zone active comprenant un bicouche Sc3/Sc,. Selon un autre mode de réalisation, le troisième matériau semi-conducteur Sc3 peut également être formé sur les zones actives za, et za2 après élimination du matériau 5. Comme illustré à la figure 11, le substrat comporte une première zone active za, munie de surface principale A, en troisième matériau semi-conducteur Sc3. La première zone active za, comporte une couche en premier matériau semi-conducteur Sc, recouverte par une couche . en troisième matériau semi-conducteur Sc3. Le substrat comporte également une deuxième zone active za2 munie d'une surface principale A2 en troisième matériau semi-conducteur Sc3. La deuxième zone active za2, comporte une couche en deuxième matériau semi-conducteur Sc2 disposée entre deux couches en premier Sc, et troisième Sc3 matériaux semi-conducteurs. Les deux zones actives za, et za2 peuvent être séparées par une zone d'isolation Le troisième matériau semi-conducteur Sc3 peut être formé par tout moyen connu compatible avec le deuxième matériau semi-conducteur Sc2, par exemple par épitaxie sélective. Cependant, quels que soient, le matériau et 13 le moyen utilisés, le matériau semi-conducteur Sc3 doit être différent du deuxième matériau semi-conducteur Sc2. Il est également envisageable de déposer directement un tricouche Sc3/Sc2/Sc, sur le substrat 1, puis de réaliser des éliminations successives des matériaux Sc3 et Sc2, suivies d'un dépôt du matériau Sc3. Les étapes d'élimination peuvent utiliser des étapes de photolithographie avec différents jeux de masques qui permettront d'obtenir la structure illustrée à la figure 11. II est possible de combiner le mode de réalisation illustré à la figure 9 avec celui illustré à la figure 11 afin d'obtenir un mode de réalisation particulier qui comporte des première za, et deuxième za2 zones actives ayant une surface principale en troisième matériau semi-conducteur Sc3 et séparées par un motif d'isolation I. Comme illustré à la figure 12, à partir du mode de réalisation particulier précédent, le motif d'isolation 1 est gravé à proximité de la deuxième zone active za2 de manière à accéder latéralement à la couche en deuxième matériau semi-conducteur Sc2. Cependant, la partie de la zone d'isolation 1 adjacente à la première zone active za, peut subsister et continuer à former une isolation pour la première zone active za,. L'élimination du matériau électriquement isolant 6 peut être effectuée par tout moyen connu, par exemple en utilisant une étape de photolithographie suivie d'une gravure chimique. Comme illustré à la figure 13, le deuxième matériau semi-conducteur Sc2 est ensuite au moins partiellement éliminé et un matériau électriquement isolant additionnel 7 est déposé entre la couche en premier matériau semi-conducteur Sc, et la couche en troisième matériau semi-conducteur Sc3. Le matériau électriquement isolant additionnel 7 peut être de la même nature que le matériau isolant 6 ou à base d'un matériau différent. Le matériau 14 électriquement isolant additionnel 7 peut également être formé par un empilement comportant au moins un matériau électriquement isolant. Avantageusement, le matériau électriquement isolant additionnel 7 est à base d'un empilement d'Oxyde/Nitrure/Oxyde (ONO). Dans cette dernière configuration, le troisième matériau semi-conducteur Sc3 est isolé électriquement du premier matériau semi-conducteur Sc, comme dans une structure SOI. Ce dernier mode de réalisation permet, avantageusement, un contrôle de l'épaisseur du matériau électriquement isolant 7 déposé. En effet, l'épaisseur de cette couche est définie par l'épaisseur de la couche en deuxième matériau Sc2 déposée avec précision grâce à la technique d'épitaxie « pleine plaque ». La localisation du matériau électriquement isolant 7 sous le troisième matériau semi-conducteur Sc3 est réalisée de manière conventionnelle. La couche Sc3 a la même orientation cristalline que la couche Sc,. Une autre variante de réalisation permet d'obtenir une structure légèrement différente. Comme illustré à la figure 14, à partir de la zone active za2 obtenue par le procédé illustré à la figure 11, un trou 8 peut être formé dans la couche en troisième matériau semi-conducteur Sc3. La formation du trou 8 peut être effectuée par tout moyen connu d'élimination des matériaux semi-conducteurs et isolants, par exemple avec des techniques utilisant des étapes de photolithographie et de gravure chimique. Le trou 8 permet un accès à la couche en deuxième matériau semi-conducteur Sc2 localisée sous la couche en troisième matériau semi-conducteur Sc3. Comme illustré à la figure 15, le trou 8 peut également être prolongé dans la couche en deuxième matériau semi-conducteur Sc2, de manière à augmenter la surface accessible de la couche en deuxième matériau semi-conducteur Sc2. De manière générale, le trou 8 est formé dans la deuxième zone active za2 en réalisant une ouverture dans le matériau semi-conducteur de la surface 15 principale A2 de manière à accéder au deuxième matériau semi-conducteur Sc2. Comme illustré à la figure 16, deux zones vides, par exemple deux tranchées 81 et 82 peuvent également être formées de part et d'autre de la zone active za2. Une électrode de grille peut être réalisée sur la deuxième zone active za2 avant la formation des tranchées 81 et 82. La position de l'électrode de grille peut ainsi servir comme un masque et définir les tranchées 81 et 82. Ces dernières sont formées dans les couches en deuxième Sc2 et troisième Sc3 matériaux semi-conducteurs. Ensuite, comme illustré à la figure 17, le deuxième matériau semi-conducteur Sc2 est éliminé pour former une zone vide sous le troisième matériau semi-conducteur Sc3 dans la deuxième zone active za2. Les moyens d'élimination du deuxième matériau semi-conducteur Sc2 sont semblables à ceux utilisés dans les modes de réalisation précédents. Un matériau électriquement isolant 7 est ensuite déposé entre la couche en premier matériau semi-conducteur Sc, et la couche en troisième matériau semi-conducteur Sc3 dans la zone vide. De préférence, le matériau électriquement isolant 7 est formé par un empilement d'Oxyde/Nitrure/Oxyde (ONO). Après la formation d'une électrode de grille sur la deuxième zone active za2, une délimitation du matériau électriquement isolant additionnel 7 sous cette électrode de grille, peut être effectuée. Un dépôt d'un matériau électriquement conducteur de part et d'autre du matériau électriquement isolant additionnel 7 est ensuite réalisé. Suivant cette configuration, comme illustré à la figure 17, un dépôt de matériau semi-conducteur Sc4i peut être effectué de manière à remplir les vides 81 et 82. Le matériau semi-conducteur Sc4 peut être de même nature 3o que Sc,, Sc2, Sc3 ou à base d'un matériau semi-conducteur différent. De préférence les matériaux semi-conducteurs Sc, et Sc4 sont de même nature. 16 Après le remplissage des vides 81 et 82, par le matériau semi-conducteur Sc4, ces zones peuvent être connectées électriquement au troisième matériau semi-conducteur Sc3. Les précédents modes de réalisation décrivent des étapes qui permettent la formation d'une première zone active za,, et une deuxième zone active za2 ayant des architectures différentes. Néanmoins, les mêmes modes de réalisation peuvent être appliqués afin de former simultanément une pluralité de premières zones actives et une pluralité de secondes zones actives. Les précédents modes de réalisation peuvent également être utilisés en combinaison afin de former une pluralité de zones actives ayant des surfaces et/ou des répartitions différentes. Comme l'étape d'épitaxie a lieu pleine plaque, les phénomènes d'effet de charge sont réduits ou nuls. Tous les modes de réalisation de l'invention permettent d'éviter l'utilisation d'une épitaxie sélective pour déposer le deuxième matériau semi-conducteur Sc2. Par conséquent, ces modes de réalisation permettent avantageusement d'obtenir une homogénéité de la morphologie des zones actives formées. L'épaisseur de la couche en deuxième matériau semi-conducteur Sc2 déposée est également maîtrisée, ce qui est bénéfique pour la formation de zones actives munies de couches d'isolations enterrées dont les épaisseurs sont contrôlées avec précision. REVENDICATIONS1. Procédé de fabrication d'un substrat comprenant les étapes suivantes : prévoir un substrat (1) avec une couche en premier matériau semi- s conducteur (Sc,) ; déposer par épitaxie une couche en deuxième matériau semi-conducteur (Sc2) différent du premier matériau semi-conducteur (Sc,) ; graver le substrat (1) pour délimiter au moins deux zones actives, comprenant chacune les couches en premier (Sc,) et deuxième (Sc,) 10 matériaux semi-conducteurs ; laisser une première zone active (za,) découverte et recouvrir une deuxième zone active (za2) par un matériau de protection (5) ; et éliminer la couche en deuxième matériau semi-conducteur (Sc2) de la première zone active (za,) de manière à obtenir une surface principale 15 (A,) en premier matériau semi-conducteur (Sc,), la deuxième zone active (za2) étant munie d'une surface principale (A2) en deuxième matériau semi-conducteur (Sc2). 2. Procédé selon la revendication 1 caractérisé en ce qu'il comporte un 20 dépôt d'un troisième matériau semi-conducteur (Sc3), différent du deuxième matériau semi-conducteur (Sc2), sur les zones actives après l'élimination du matériau de protection (5) de la deuxième zone active (za2). 3. Procédé selon la revendication 1 caractérisé en ce qu'il comporte un 25 dépôt du troisième matériau semi-conducteur (Sc3) sur la première zone active (za,) avant l'élimination du matériau de protection de la deuxième zone active (za2) de manière à avoir les surfaces principales des première (A,) et deuxième (A2) zones actives dans un même plan. 30 4. Procédé selon l'une quelconque des revendications 1 à 3 caractérisé en ce qu'il comporte un dépôt d'un matériau électriquement isolant (6) entre les 17 18 première (za,) et deuxième (za2) zones actives pour former un motif d'isolation (1). 5. Procédé selon la revendication 4 caractérisé en ce qu'on grave le motif d'isolation (1) de manière à accéder latéralement à la couche en deuxième matériau semi-conducteur (Sc,) de la deuxième zone active (za2). 6. Procédé selon l'une quelconque des revendications 2 à 4 caractérisé en ce qu'il comporte la formation dans la deuxième zone active (za2), d'un trou (8) ouvert dans le matériau semi-conducteur de la surface principale (A2) de manière à accéder au deuxième matériau semi-conducteur (Sc2). 7. Procédé selon l'une des revendications 5 et 6 caractérisé en ce qu'il comporte : - L'élimination de la couche en deuxième matériau semi-conducteur (Sc2) dans la deuxième zone active (za2) pour former une zone vide ; Le dépôt d'un matériau électriquement isolant additionnel (7) dans la zone vide. 8. Procédé selon la revendication 7 caractérisé en ce qu'il comporte : la formation d'une électrode de grille sur la deuxième zone active (za2) ; la délimitation du matériau électriquement isolant additionnel (7) sous l'électrode de grille ; et le dépôt d'un matériau électriquement conducteur de part et d'autre du matériau électriquement isolant additionnel (7).